"樹脂を加熱溶融状態でダイから連続的に押し出して連続樹脂シートを作製する押出工程と、前記連続樹脂シートを第1押圧ロールと第2押圧ロールとで挟み込む押圧工程と、前記押圧工程後、前記連続樹脂シートを前記第2押圧ロールに密着させたまま搬送する搬送工程とを含み、前記第2押圧ロールは、その表面に転写型を備え、前記押圧工程は、前記第1押圧ロールと前記第2押圧ロールとのギャップAの1.1倍以下の高さを有するメルトバンクを、前記第1押圧ロールと前記第2押圧ロールとの間に形成する工程を含む、表面形状転写樹脂シートの製造方法。前記連続樹脂シートの搬送速度が、2.5m/min以上である、請求項1に記載の表面形状転写樹脂シートの製造方法。前記樹脂が、非晶性樹脂である、請求項1または2に記載の表面形状転写樹脂シートの製造方法。前記非晶性樹脂が、スチレン系樹脂、アクリル系樹脂、アクリルスチレン系共重合体樹脂、環状オレフィン系樹脂またはポリカーボネート系を主成分として含む、請求項3に記載の表面形状転写樹脂シートの製造方法。前記転写型は、前記第2押圧ロールの周方向に沿って多数筋状に形成された溝部を有しており、隣り合う前記溝部の間隔ピッチPは200μm~500μmであり、前記溝部の深さHは100μm~500μmである、請求項1~4のいずれかに記載の表面形状転写樹脂シートの製造方法。前記溝部の深さH/前記溝部のピッチPで表されるアスペクト比が、0.4以上である、請求項5に記載の表面形状転写樹脂シートの製造方法。前記溝部の長手方向に直交する方向における断面形状が、略半円形状、略半楕円形状または略プリズム形状である、請求項5または6に記載の表面形状転写樹脂シートの製造方法。表面形状転写樹脂シートの用途として、液晶表示装置のバックライト装置に組み込まれる光拡散板または導光板としての使用用途などが普及しつつある。その場合、樹脂シートを製造する際に凹凸形状が精度よく転写されていないと、光拡散板または導光板に目的とする光学特性を付与することができなくなるおそれがある。そのため、近年では、転写型を精度よく樹脂シートに転写させるための手法の確立が望まれている。一方、樹脂成形によるシートの製造分野では、シートの表面平滑性や厚さ均一性も樹脂シートの重要な特性である。従来は、このような特性を保持するために、相対する押圧ロール間の入口にメルトバンク樹脂だまりを形成し、メルトバンクから押圧ロール間のギャップに樹脂を送り込んでシート成形することが行われていた。メルトバンクの大きさ高さは、シートの表面平滑性や厚さ均一性だけを考慮するのであれば、より大きい方が好ましい。メルトバンクの高さが大きいほど、メルトバンクと押圧ロールとの接触面積が増え、それにより、押圧ロールからメルトバンクに対して大きな面圧を加えて樹脂を送り出すことができるので、シートの表面平滑性や厚さ均一性を向上できると考えられる。しかしながら、メルトバンクの高さが大きいと、樹脂がメルトバンクとして滞留する時間が長くなる。そのため、押圧ロール間に送り出される前の樹脂が、押圧ロールとの接触面から徐々に冷え固まり、押圧ロール間に送り込まれた際には、その流動性が低下している場合がある。そのため、特許文献1のように、ダイから吐出されて最初に通過する押圧ロールに転写型が備えられている場合、送り込まれた樹脂を転写型の凹んだ部分に十分入り込ませることができず、転写性が不十分になるおそれがある。本発明の目的は、シートの表面平滑性および厚さ均一性を保持しつつ、樹脂シートの表面に転写型の形状を精度よく転写することができる表面形状転写樹脂シートの製造方法を提供することである。上記目的を達成するための本発明の表面形状転写樹脂シートの製造方法は、樹脂を加熱溶融状態でダイから連続的に押し出して連続樹脂シートを作製する押出工程と、前記連続樹脂シートを第1押圧ロールと第2押圧ロールとで挟み込む押圧工程と、前記押圧工程後、前記連続樹脂シートを前記第2押圧ロールに密着させたまま搬送する搬送工程とを含み、前記第2押圧ロールは、その表面に転写型を備え、前記押圧工程は、前記第1押圧ロールと前記第2押圧ロールとのギャップAの1.1倍以下の高さを有するメルトバンクを、前記第1押圧ロールと前記第2押圧ロールとの間に形成する工程を含むことを特徴としている。また、本発明の表面形状転写樹脂シートの製造方法では、前記連続樹脂シートの搬送速度が、2.5m/min以上であることが好適である。また、本発明の表面形状転写樹脂シートの製造方法では、前記樹脂が、非晶性樹脂であることが好適である。また、本発明の表面形状転写樹脂シートの製造方法では、前記非晶性樹脂が、スチレン系樹脂、アクリル系樹脂、アクリルスチレン系共重合体樹脂、環状オレフィン系樹脂またはポリカーボネート系を主成分として含むことが好適である。また、本発明の表面形状転写樹脂シートの製造方法では、前記転写型は、前記第2押圧ロールの周方向に沿って多数筋状に形成された溝部を有しており、隣り合う前記溝部の間隔ピッチPは200μm~500μmであり、前記溝部の深さHは100μm~500μmであることが好適である。また、本発明の表面形状転写樹脂シートの製造方法では、前記溝部の深さH/前記溝部のピッチPで表されるアスペクト比が、0.4以上であることが好適である。さらに、本発明の表面形状転写樹脂シートの製造方法では、前記溝部の長手方向に直交する方向における断面形状が、略半円形状、略半楕円形状または略プリズム形状であることが好適である。本発明の表面形状転写樹脂シートの製造方法によれば、メルトバンクの高さが、第1押圧ロールと第2押圧ロールとのギャップAの1.1倍以下であるため、メルトバンクが押圧ロールで冷却されて固まる前に、ギャップAへ樹脂を順次送り出すことができる。そのため、ギャップAに送り込まれた溶融状態の樹脂を、第2押圧ロールに備えられた転写型の凹んだ部分に良好に入り込ませることができる。そのため、樹脂シートの表面に転写型を精度よく転写することができる。その結果、この製造方法により得られる樹脂シートを液晶表示装置の光拡散板または導光板として用いれば、優れた光学特性を発現することができる。また、メルトバンクを形成してから押圧ロールによる成形を行うので、樹脂シートの表面平滑性や厚さ均一性を保持することもできる。以下では、本発明の実施の形態を、添付図面を参照して詳細に説明する。<液晶表示装置第1形態>1バックライトシステム図1は、本発明の一実施形態に係る光拡散板樹脂シートが搭載された液晶表示装置第1形態の模式的な側面図である。図2は、図1の液晶表示装置の模式的な斜視図である。この液晶表示装置1液晶テレビは、いわゆる直下型液晶表示装置であって、バックライトシステム2と、バックライトシステム2の前面に配置された液晶パネル3と、バックライトシステム2と液晶パネル3との間に配置された光学フィルム4とを備えている。なお、図1および図2では、液晶表示装置1を便宜的に、その前側を紙面上側に向けた姿勢で表している。また、以下の図で表される液晶表示装置1、バックライトシステム2、液晶パネル3などの各構成部材の縮尺は、説明の便宜上それぞれ設定されたものであり、全ての構成部材の縮尺が同じであるわけではない。バックライトシステム2は、四角板状の後壁5および後壁5の周縁から前方へ一体的に立設された四角枠状の側壁6を有し、前面側が開放された薄型箱状の樹脂製ランプボックス7と、ランプボックス7内に設けられた複数の線状光源8と、ランプボックス7の開放面9前面を塞ぐ光拡散板10とを備えている。すなわち、箱状のランプボックス7は、その開放面9の輪郭が四角枠状の側壁6により区画され、側壁6および後壁5により囲まれる空間内に、線状光源8が設けられている。ランプボックス7の後壁5内面には、例えば、線状光源8から後壁5側へ入射する光を、ボックスの開放面9側へ反射させるための反射板図示せずが全体に取り付けられている。線状光源8は、例えば、直径が2mm~4mmの円筒状ランプである。複数の線状光源8は、光拡散板10の背面18に対して一定間隔を空けた状態で、互いに平行に等しい間隔を空けて配置されている。隣り合う線状光源8の中心同士の間隔Lは、省電力化の観点から、30mm~60mmであることが好ましい。また、光拡散板10の背面18例えば、背面18における中央部と線状光源8の中心との距離Dは、薄型化の観点から、10mm~20mmであることが好ましい。また、距離Dに対する間隔Lの比率L/Dは、2.5~4.0であることが好ましい。とりわけ、間隔Lは、40mm~55mmであることが好ましく、距離Dは、13mm~17mmであることが好ましい。また、線状光源8の数は、ランプボックス7のサイズ液晶表示装置1の画面サイズおよび間隔Lにより必然的に決まるが、例えば、32型の液晶表示装置1では、6~10本であることが好ましい。なお、図1および図2では、図解し易くするために、線状光源8を5本分だけ表している、また、線状光源8としては、例えば、蛍光管冷陰極管、ハロゲンランプ、タングステンランプなど、公知の筒形ランプを用いることができる。また、バックライトシステム2の光源としては、線状光源8に代えて、発光ダイオードLEDなどの点状光源などを用いることもできる。2液晶パネル液晶パネル3は、液晶セル11と、液晶セル11を厚さ方向両側から挟む1対の偏光板12,13とを備えている。このような液晶パネル3は、背面側の偏光板12と光拡散板10とが対向するように、バックライトシステム2の前面に配置される。液晶セル11としては、例えば、TFT型液晶セル、STN型液晶セルなど、公知の液晶セルを用いることができる。3光学フィルム光学フィルム4としては、特に制限されず、例えば、マイクロレンズフィルム、略半円状のレンチキュラーレンズフィルム、拡散フィルム、プリズムフィルム、反射型偏光分離フィルムなどが挙げられる。4光拡散板図3は、図1の光拡散板の模式的な斜視図である。図4は、光拡散板の取り付け状態を示すランプボックスの要部拡大断面図である。図3に示すように、光拡散板10は、ランプボックス7の側壁6の枠形状とほぼ同じ四角の板状に形成されている。光拡散板10の一方の主面出射面16には、光拡散板10の1組の対向周縁間に延びる凸条部17が多数筋状に形成されている。すなわち、光拡散板10の出射面16には、凸条部17と、隣り合う凸条部17との間の凹溝19とが交互に形成されている。凸条部17は、その長手方向に直交する切断面が略半楕円形状の輪郭を有している。凸条部17の形状は、半楕円形状のほか、プリズム形状、半円形状であってもよい。また、1つの凸条部17形状単位の中で連続的に変化する形状が好ましく、例えば、プリズム形状よりも半円形状または半楕円形状が好ましい。多数の凸条部17は、互いに平行に等しい間隔E例えば、1μm~15μmを空けて配置されている。隣り合う凸条部17の中心同士の距離ピッチP ́は、例えば、200μm~500μmである。また、凸条部17の高さ凹溝19の深さH ́は、例えば、100μm~500μmである。また、凸条部17のピッチP ́に対する高さH ́の比率H ́/P ́で表されるアスペクト比は、例えば、0.4以上、好ましくは、0.5~0.7である。一方、光拡散板10の他方の主面背面18は、凹凸のない平坦面とされている。また、図4に示すように、背面18から出射面16における凸条部17の頂部までの光拡散板10の厚さTは、例えば、1mm~4mmである。光拡散板10の原料としては、特に制限されず、例えば、非晶性の透光性樹脂を用いることができる。用いられる非晶性透光性樹脂としては、例えば、アクリル系樹脂、スチレン系樹脂、ポリカーボネート、環状ポリオレフィン、環状オレフィン共重合体、MS樹脂メタクリル酸メチル-スチレン共重合体樹脂、ABS樹脂アクリロニトリル-ブタジエン-スチレン共重合体樹脂、AS樹脂アクリロニトリル-スチレン共重合体樹脂などが挙げられる。上記非晶性透光性樹脂は、単独使用または2種以上併用することができる。また、これらのうち、好ましくは、スチレン系樹脂またはアクリル系樹脂が挙げられ、さらに好ましくは、スチレン系樹脂の単独使用またはアクリル系樹脂の単独使用が挙げられる。また、光拡散板10には、必要により光拡散剤光拡散粒子を含有することができる。光拡散剤としては、光拡散板10を構成する透光性樹脂と屈折率が異なり、透過光を拡散できる粒子であれば特に制限されず、例えば、無機系の光拡散剤として、炭酸カルシウム、硫酸バリウム、酸化チタン、水酸化アルミニウム、シリカ、硝子、タルク、マイカ、ホワイトカーボン、酸化マグネシウム、酸化亜鉛などが挙げられる。これらは、脂肪酸などで表面処理が施されたものであってもよい。また、例えば、有機系の光拡散剤として、スチレン系重合体粒子、アクリル系重合体粒子、シロキサン系重合体粒子などが挙げられ、好ましくは、重量平均分子量が50万~500万の高分子量重合体粒子や、アセトンに溶解させたときのゲル分率が10質量以上である架橋重合体粒子が挙げられる。上記光拡散剤は、単独使用または2種以上併用することができる。光拡散板10が光拡散剤を含有する場合、光拡散剤の配合割合は、透光性樹脂100重量部に対して、0.001~1重量部、好ましくは、0.001~0.01重量部である。また、光拡散剤は、上記透光性樹脂とのマスターバッチとして用いることができる。また、透光性樹脂の屈折率と光拡散剤の屈折率との差の絶対値は、光拡散性の観点から、通常、0.01~0.20であり、好ましくは、0.02~0.15である。また、光拡散板10には、必要により、例えば、帯電防止剤、紫外線吸収剤、熱安定剤、酸化防止剤、耐候剤、光安定剤、蛍光増白剤、加工安定剤などの各種添加剤を添加することもできる。紫外線吸収剤としては、特に制限されず、例えば、サリチル酸フェニルエステル系紫外線吸収剤、ベンゾフェノン系紫外線吸収剤、トリアジン系紫外線吸収剤、ベンゾトリアゾール系紫外線吸収剤などが挙げられる。紫外線吸収剤を添加する場合には、透光性樹脂100重量部に対して、紫外線吸収剤を0.1~3重量部添加することが好ましい。上記した範囲であれば、紫外線吸収剤の表面へのブリードを抑制でき、光拡散板の外観を良好に維持することができる。熱安定剤としては、特に制限されず、例えば、マンガン化合物、銅化合物などが挙げられる。熱安定剤を添加する場合には、紫外線吸収剤とともに添加し、透光性樹脂中の紫外線吸収剤1重量部に対して、熱安定剤を2重量部以下の割合で添加することが好ましく、透光性樹脂中の紫外線吸収剤1重量部に対して、熱安定剤を0.01~1重量部添加することがさらに好ましい。また、酸化防止剤としては、特に制限されず、例えば、ヒンダードフェノール化合物、ヒンダードアミン化合物などが挙げられる。酸化防止剤を添加する場合には、透光性樹脂100重量部に対して、酸化防止剤を0.1~3重量部添加することが好ましい。そして、光拡散板10は、図4に示すように、ランプボックス7内の線状光源8に対して凸条部17が平行となる位置において、ランプボックス7の側壁6に対して光拡散板10の背面18を当接させて、ランプボックス7に固定されている。これにより、ランプボックス7の開放面9が光拡散板10により塞がれている。<液晶表示装置第2形態>1バックライトシステム図5は、本発明の一実施形態に係る導光板樹脂シートが搭載された液晶表示装置第2形態の模式的な側面図である。図6は、図5のバックライトシステムの模式的な平面図である。図7は、図5のバックライトシステムの模式的な背面図である。図8は、導光板のドットパターンの変形例を示す図である。液晶表示装置21液晶テレビは、いわゆるエッジ型液晶表示装置であって、バックライトシステム22と、バックライトシステム22の前面に配置された液晶パネル23と、バックライトシステム22と液晶パネル23との間に配置された光学フィルム24とを備えている。なお、図5では、液晶表示装置21を便宜的に、その前側を紙面上側に向けた姿勢で表している。また、以下の図で表される液晶表示装置21、バックライトシステム22、液晶パネル23などの各構成部材の縮尺は、説明の便宜上それぞれ設定されたものであり、全ての構成部材の縮尺が同じであるわけではない。また、以下の説明では、図5~図8に示すように、バックライトシステム22と液晶パネル23の配列方向をz方向板厚方向と称し、z方向に直交する2方向であって互いに直交する2方向をx方向およびy方向と称す。バックライトシステム22は、導光板光学シート25と、導光板25の側面26と対向して配置された点状光源LED光源27とを備えている。点状光源27は、バックライトシステム22の点状光源として機能するものであり、図6および図7に示すように、導光板25のy軸方向に延在する側面26,26と対向して複数配置されている。複数の点状光源27は、側面26の長手方向y軸方向に沿って、離散的に配置されている。点状光源27の配置間隔は、通常5mm~20mmである。点状光源27は、導光板25の4辺と対向するように配置されていてもよく、x軸方向に対向する2辺図6および図7参照、y軸方向に対向する2辺に配置されていてもよく、1辺のみに配置図8参照されていてもよい。また、点状光源27は、LED光源に限らずその他の点状光源でもよい。さらに、点状光源27に代えて、線状光源冷陰極管等を配置してもよい。また、点状光源27は、白色LEDでもよく、一つの箇所に複数のLEDを配置して一つの光源単位を構成してもよい。例えば、一つの光源単位として、赤色、緑色、青色の異なる三色のLEDが、近接され並べられて配置されていてもよい。そして、複数のLEDを有する光源単位が、上述した配置方向に従い離散的に配置される。このような場合には、異なるLED同士は可能な限り近づけられて配置されていることが好ましい。点状光源27として用いられるLED光源としては、様々な出光分布を有するものが使用可能であるが、LED光源の法線方向z軸方向の光度が最大であり、光度分布の半値幅が40度以上80以下である出光分布を有するものが、好適である。また、LED光源のタイプとしては、具体的に、ランバーシアン型、砲弾型、サイドエミッション型などが挙げられる。2液晶パネル液晶パネル23は、液晶セル28と、液晶セル28を厚さ方向両側から挟む1対の偏光板29,30とを備えている。このような液晶パネル23は、背面側の偏光板29と導光板25とが対向するように、バックライトシステム22の前面に配置される。液晶セル28としては、例えば、TFT型液晶セル、STN型液晶セルなど、公知の液晶セルを用いることができる。3光学フィルム光学フィルム24としては、特に制限されず、例えば、マイクロレンズフィルム、略半円状のレンチキュラーレンズフィルム、拡散フィルム、プリズムフィルム、反射型偏光分離フィルムなどが挙げられる。4導光板導光板25は、図6および図7に示すように、長方形を成し、平面視形状のサイズは目的とする液晶パネル23の画面サイズに適合するように選択される。導光板25の画面サイズは、例えば、直交する2辺の長さL1×L2は、通常250mm×440mm以上、好ましくは500mm×800mm以上の大型サイズであることが好ましい。導光板25の平面視形状は、長方形に限らず、正方形としてもよいが、以下では、特に断らない限り、長方形として説明する。導光板25は、光を透過させる透光性樹脂から形成され板状を成している。なお、導光板25は、シート状でもよく、フィルム状でもよい。導光板25の厚みTは、1.0mm以上4.5mm以下であることが好ましい。導光板25は、z軸方向厚み方向に対向する一対の主面31,32、X軸方向に対向する一対の側面26,26、およびY軸方向に対向する一対の側面33,33を備えている。主面31,32は、側面26,33と交差する方向に形成されている。z軸方向に対向する一対の主面のうち一方の主面31は、面状の光を出射可能な出射面31として機能する。出射面31は、液晶パネル23側に配置され、他方の主面背面32は、液晶パネル23とは反対側に配置される。また、背面32と対面する位置には、導光板25内の光を出射面31側へ反射させる反射シート34が施工されている。図6を参照して、導光板25の出射面31には、z軸方向の外側へ凸である複数の凸条部35が形成されている。凸条部35は、x軸方向一方向に延在し、y軸方向に複数並列配置されている。また、凸条部35の形状としては、プリズム形状、半円形状、半楕円形状などが挙げられ、1つの凸条部35形状単位の中で連続的に変化する形状が好ましく、例えば、プリズム形状よりも半円形状または半楕円形状が好ましい。なお、凸条部35の延在する方向は、光源からの光の出射方向と平行であることが好ましい。また、凸条部35が隣接する方向y軸方向において、隣接する凸条部35,35間に平面部が形成されていてもよい。隣り合う凸条部35の中心同士の距離ピッチP ́は、前述の光拡散板10と同様に、例えば、200μm~500μmである。また、凸条部35の高さH ́は、例えば、100μm~500μmである。また、凸条部35のピッチP ́に対する高さH ́の比率H ́/P ́で表されるアスペクト比は、例えば、0.4以上、好ましくは、0.5~0.7である。一方、図7を参照して、導光板25の背面32には、光を乱反射させる反射加工例えばシルク印刷が施されている。反射加工として行う印刷の方法としては、シルク印刷のほかに、インクジェット印刷を行っても良い。あるいは、反射加工の方法としては、印刷ではなく、レーザー照射によりドット形状の凹凸を付与してもよい。本実施形態の導光板25では、反射加工として、複数のドット36が集まって形成されたドットパターンが印刷されている。ドットパターンの印刷には、光を拡散させる拡散粒子を有するインクが使用されている。また、ドットパターンを構成する各ドット36印刷ドットの径は、点状光源27側から離間するにつれて大きくなるように、諧調変化がつけられている。例えば、点状光源27から近い領域である側部近傍の領域のドット36aの径は、516μm程度とされ、点状光源27から最も遠い領域であるパネル中央付近の領域のドット36bの径は、904μm程度とされ、両者の中間の領域のドット36cの径は、729μm程度とされている。各ドット36の径は、例えば、図8に示すように、点状光源27が導光板25の側面26の1辺のみに配置されている場合には、例えば、点状光源27から近い領域であるパネルの一側部近傍の領域のドット36aの径は、516μm程度とされ、点状光源27から最も遠い領域であるパネルの反対側側部近傍の領域のドット36bの径は、904μm程度とされ、両者の中間の領域のドット36cの径は、729μm程度とされている。また、導光板25は、透光性樹脂から形成されている。透光性樹脂の屈折率は通常、1.49~1.59である。導光板25に使用される透光性樹脂としては、メタクリル樹脂が主として用いられる。導光板25に使用される透光性樹脂として、その他の樹脂を用いてもよく、スチレン系の樹脂を用いても良い。透光性樹脂としては、アクリル樹脂、スチレン樹脂、カーボネート樹脂、環状オレフィン樹脂、MS樹脂アクリルとスチレンの共重合体などが使用可能である。導光板25を液晶表示装置21に適用するにあたり、導光板25には、光拡散剤、紫外線吸収剤、熱安定剤、光重合安定剤などの添加剤が添加されていてもよい。<光拡散板または導光板樹脂シートの製造方法>上記した光拡散板10または導光板25は、下記の方法により製造された樹脂シートを切断することにより作製することができる。図9は、本発明の一実施形態に係る樹脂シートの製造方法に使用される製造装置の概略構成図である。図10は、上ロールおよび中間ロールの拡大斜視図である。図11は、中間ロールに取り付けられた凹版転写型の要部拡大断面図である。シート製造装置51は、原料樹脂をシート状に押し出して成形するシート成形機52と、押し出された樹脂シート53を押圧により成形するための一組の押圧ロール群54と、樹脂シート53を引き取るための一対の引取ロール群55とを備えている。シート成形機52は、例えば、一軸押出機、二軸押出機など、公知の押出成形機で構成されている。シート成形機52は、樹脂材料を加熱溶融軟化させるためのシリンダ56と、シリンダ56内に樹脂材料を投入するためのホッパ57と、シリンダ56内で軟化した樹脂材料を押し出すためのダイ58とを含んでいる。ダイ58としては、通常の押出成形法に用いられる金属製のTダイなどが用いられる。ダイ58のリップダイリップ59の幅Wは、図10に示すように、目的とする樹脂シート53の幅に合わせて選択され、例えば、300mm~3000mmである。また、ダイリップ59のギャップtは、例えば、4mm~8mmである。樹脂シート53は、このギャップtとほぼ同じ厚さでダイ58から押し出されて、押圧ロール群54に送られることになる。そして、このシート成形機52は、ダイリップ59のギャップtが後述する上ロール63と中間ロール64とのギャップAに対向するように配置されている。押圧ロール群54は、樹脂シート53を押圧により成形しながら、樹脂シート53の表裏面75,76に転写型により凹凸を形成する機構として、3つの押圧ロール63~65を備えている。なお、樹脂シート53の表面76が、光拡散板10または導光板25の背面18,32を形成する面であり、最終的に形状加工が施されない面例えば、この実施形態では、平坦性が維持される平坦面である。一方、樹脂シート53の裏面75が、光拡散板10または導光板25の出射面16,31を形成する面であり、最終的に形状加工が施される形状転写面である。3つの押圧ロール63~65は、それぞれ円柱状の金属製例えば、ステンレス鋼製、鉄鋼製などロールからなり、その周面の温度表面温度を調節する機能を有する冷却ロールである。3つの押圧ロール63~65は、上から下へ向かって順に第1押圧ロールとしての上ロール63、第2押圧ロールとしての中間ロール64、および下ロール65として、軸線が相互に平行となるように上下方向に配置されている。押圧ロール63~65の各間には、樹脂シート53を1対の押圧ロールで挟み込んで巻き入れるためのギャップAおよびギャップBがそれぞれ設けられている。ギャップAは、上ロール63の周面66の下端と、中間ロール64の周面67の上端後述する凹版転写型69の凸条71とにより区画された空間であり、一方、ギャップBは、中間ロール64の周面67の下端と、下ロール65の周面68の上端とにより区画された空間である。3つの押圧ロール63~65の軸線が全て平行であることから、ギャップA,Bの幅押圧ロール間の距離はいずれも、押圧ロール63~65の軸線方向に沿って一定である。ギャップAは、例えば、樹脂シート53の最終形態光拡散板10または導光板25の形態の総厚さをTとして、0.95×厚さT~1.05×厚さTの範囲に設定される。一方、このギャップAに対するダイリップ59のギャップtは、1.5×ギャップA~5.0×ギャップAの範囲に設定される。ギャップAおよびダイリップ59のギャップtを上記範囲とし、さらに、樹脂シート53の引取速度、ダイリップ59からの樹脂の吐出量、ダイ58の温度などを調節することにより、メルトバンク73をギャップAの1.1倍以下に抑え、樹脂シート53の幅全体に均一な厚さにすることができる。その一方で、ギャップAの入口付近のメルトバンク73がなくなると、樹脂を上ロール63および中間ロール64により押圧できず、バンク抜けなどの外観不良や転写不良が発生するおそれがある。そのため、その際には、適宜樹脂シート53の引取速度、ダイリップ59からの樹脂の吐出量、ダイ58の温度などを調節することにより、メルトバンク73の高さhを、1.0×ギャップA<高さh≦1.1×ギャップAの式を満たすように制御する。上ロール63の周面66および下ロール65の周面68は、この実施形態では、例えば、鏡面加工が施されることにより平滑面鏡面とされている。中間ロール64の周面67には、樹脂シート53に凸条部17,35および凹溝19を形成するための凹版転写型69が設けられている。凹版転写型69は、円柱状の金属製ロールの上に銅メッキを施し、メッキされた金属製ロールを旋盤に設置し、ダイヤモンドバイトを用いて、銅メッキ層を狙いのレンズ形状に彫刻したり、ケミカルエッチングなどで溝を形成したりした後、銅上にクロムメッキ処理を施すことにより作製する。より精密な形状を再現よく形成するため、旋盤-ダイヤモンドバイトの組み合わせが好ましく、銅上に施すクロムメッキ厚は、好ましくは5μm以下、さらに好ましくは2μm以下である。この凹版転写型69には、図11に示すように、凸条部17,35とは反対型の溝部としての凹溝70が、中間ロール64の周方向に沿って多数筋状に形成されている。すなわち、凹版転写型69には、凹溝70と、隣り合う凹溝70との間の凸条71この凸条71は凹溝19とは反対型であり、凹版転写型69の表面という場合には、この凸条71の表面のことをいう。とが中間ロール64の軸方向に沿って交互に配置されている。凹溝70は、その長手方向周方向に直交する切断面が略半楕円形状の輪郭を有している。凹溝70の深さHは、凸条部17,35の高さH ́よりもやや大きく、例えば、100μm~500μm、好ましくは、100μm~300μm以下である。深さHが過剰に大きすぎると、凹溝70の先端にまで樹脂を入り込ませることが難しくなる。また、隣り合う凹溝70の中心同士の距離ピッチPは、凸条部17,35の形状に応じて適宜定められるが、例えば、200μm~500μm、好ましくは、250μm~450μm、さらに好ましくは、300μm~400μmである。ピッチPが200μm未満の場合、樹脂が中間ロール64に接触してすぐに固化するおそれがあり、その結果、樹脂が凹溝70の先端にまで入り込まず、目標とする転写形状を得ることができないおそれがある。一方、ピッチPが500μmを超えている場合、光拡散板10または導光板25の背面18,32に、ピッチの筋が肉眼でも観察されたり、液晶パネル3,23や光学フィルム4,24などとのモアレ模様が現れたりするおそれがある。また、凹溝70のピッチPに対する高さHの比率H/Pで表されるアスペクト比は、例えば、0.4以上、好ましくは、0.5~0.7である。なお、凸条部17,35の高さH ́と凹溝70の深さHとの差は、凹版転写型69が樹脂シート53に転写されて凸条部17,35が形成される際の転写率H ́/Hに起因するものである。なお、押圧ロール63~65の回転軸にはそれぞれモータ図示せずが接続されていて、上ロール63および下ロール65が反時計回りに回転可能であり、中間ロール64が時計回りに回転可能である。すなわち、押圧ロール63~65は、上から順に反時計回りに回転可能、時計回りに回転可能、反時計回りに回転可能である。これにより、全てのロール63~65が樹脂シート53を挟みこんだ状態で同期回転することができる。また、押圧ロール63~65の回転速度を適宜調節することにより、樹脂シート53の搬送速度を調整することができる。各押圧ロール63~65の直径は、例えば、100mm~500mmである。また、押圧ロール63~65として金属製ロールが用いられる場合、その表面に、例えば、クロムメッキ、銅メッキ、ニッケルメッキ、Ni-Pメッキなどのメッキ処理が施されていてもよい。一対の引取ロール群55は、樹脂シート53を厚さ方向両側から挟み込む一対の引取ロール85,86を含んでいる。引取ロール85,86は、それぞれ円柱状の金属製例えば、ステンレス鋼製、鉄鋼製などロールからなり、下側の引取ロール85の上端が下ロール65の下端と同じ高さ位置となるように対向設置されている。これにより、下ロール65から送出される樹脂シート53を、送出直後の高さで支持したまま水平搬送できるので、搬送抵抗を小さくすることができる。次いで、上記した製造装置を用いた樹脂シート53の製造方法を説明する。1押出工程まず、シート成形機52のホッパ57に原料樹脂が投入され、シリンダ56で溶融混練された後、フィードブロック図示せずに供給される。シリンダ56温度は、例えば、190°C~250°Cに設定される。次いで、フィードブロック図示せず内の樹脂が、ダイ58からダイリップ59のギャップtと同じ厚さで連続的に樹脂シート53として押し出される。なお、ダイ58から吐出される樹脂の量吐出量は、最終製品樹脂シート53の幅や厚さに応じて適宜30kg/hr~1500kg/hrの範囲で変更できる。また、吐出量を変更するには、その変更量が2倍以上である場合には、シート成形機52のスクリュー径スクリューのデザインの変更など大幅に装置を改造しなければならない。一方、変更量が2倍未満である場合には、シート成形機52のスクリュー回転数を変更することにより調整できる。また、スクリュー回転数を微調整することにより、メルトバンク73の高さhを十分調整することもできる。また、ダイ58の温度については、200°C~280°Cの範囲で、メルトバンク73の高さhを確認し、適宜幅方向で分布を持たせてもよい。一般的に、ダイ温度を下げると樹脂の流動性が下がるのでメルトバンクは小さくなり、ダイ温度を上げると樹脂の流動性が上がるのでメルトバンクは大きくなる。2第1押圧工程および搬送工程ダイ58から押し出された樹脂シート53は、ギャップAに送り込まれる。ギャップAがダイリップ59のギャップtよりも狭いことから、樹脂シート53を形成する樹脂の一部が、ギャップAに入り込めずに上ロール63の周面66に沿って上方へあぶれ出し、ギャップAに対して転写用ロール中間ロール64の反対側へ盛り上がるメルトバンク73樹脂だまりとして滞留する。メルトバンク73は、上ロール63の軸線方向に沿ってほぼ一様な高さhで形成される。その高さh樹脂シート53の裏面75からの盛り上がり量は、ギャップAの1.1倍以下である。つまり、1.0A<h≦1.1Aである。なお、メルトバンク73の高さhを測定するには、例えば、メルトバンク73が形成されている状態において上ロール63を上方に引き上げ、滞留していたメルトバンク73を、上ロール63に接触させないようにギャップAの後方へ通過させる。そして、通過後のメルトバンク73の高さh樹脂シート53の裏面75からメルトバンク73の頂部までの距離を、マイクロメータなどを用いて測定する。その後は、メルトバンク73として滞留している樹脂が順にギャップAに送り込まれて、上ロール63と中間ロール64とで挟み込まれて押圧される。上ロール63および中間ロール64の表面温度としては、樹脂シート53の押出温度よりも低いことが好ましく、例えば、上ロール63の表面温度が40°C~160°Cであり、中間ロール64の表面温度が40°C~170°Cである。そして、上ロール63と中間ロール64とによる押圧の際、樹脂シート53の裏面75出射面16,31には、凹版転写型69の表面形状が転写されることによりシートの流れ方向送出方向に平行な筋状の凸条部17,35が多数本形成される。その後、中間ロール64の周面67に裏面75が密着して搬送され、その際、中間ロール64により裏面75側から冷却される。3第2押圧工程その後、搬送される樹脂シート53は、ギャップBに入り込み、中間ロール64と下ロール65とで挟み込まれて押圧される。下ロール65の表面温度は、下ロール65から剥離直後の樹脂シート53の表面76の温度下ロール65出口温度が、例えば、原料樹脂のガラス転移温度Tg付近となるように、適宜調節する。例えば、ガラス転移温度Tgが105°Cのポリスチレン樹脂を使用する場合には、表面76の下ロール65出口温度が110°Cとなるように、下ロール65を調節する例えば、50°C~100°C。その後、樹脂シート53は、ギャップBから送り出されて中間ロール64から剥離し、下ロール65の周面68に表面76が密着して搬送される。この際、樹脂シート53の裏面75形状転写面に対向する送風機72から送風することにより、下ロール65による冷却に加えて、樹脂シート53を裏面75側からも冷却する。そして、下ロール65の下端から引取ロール群55へと水平方向に送出され、一対の引取ロール85,86により引き取られて樹脂シート53が製造される。この後、樹脂シート53がさらに冷却された後、適当な大きさで切断されることにより、上記光拡散板10または導光板25を得ることができる。なお、樹脂シート53の搬送速度引取速度は、例えば、2.5m/min以上、好ましくは、2.5m/min~10m/minとなるように調節される。4作用効果以上のように、本実施形態では、ギャップAを0.95×厚さT~1.05×厚さTの範囲に設定し、ダイリップ59のギャップtは、1.5×ギャップA~5.0×ギャップAの範囲に設定するとともに、樹脂シート53の引取速度、ダイリップ59からの樹脂の吐出量、ダイ58の温度などを調節することにより、メルトバンク73をギャップAの1.1倍以下に抑え、樹脂シート53の幅全体に均一な厚さにすることができる。これにより、ギャップAの入口付近に滞留する樹脂を、滞留後、長時間経過する前につまり、上ロール63および中間ロール64により冷却されて固まる前に、ギャップAへ順次送り出すことができる。そのため、ギャップAに送り込まれた溶融状態の樹脂を、凹版転写型69の凹溝70に良好に入り込ませることができる。そのため、樹脂シート53の裏面75に凹版転写型69を精度よく転写することができる。よって、この樹脂シート53からなる光拡散板10または導光板25は、設計通りの光学特性を発現することができる。すなわち、この実施形態で開示された製造手法を用いることにより、従来の製造手法では転写困難であった難易度の高いプリズム形状や、高H/P比0.5以上、狭ピッチ形状300μm以下についても、転写率を精度よく向上させることができる。また、メルトバンク73を形成してから上ロール63と中間ロール64とによる成形を行うので、樹脂シート53の表面平滑性や厚さ均一性を保持することもできる。さらに、樹脂シート53の搬送速度を2.5m/min~10m/minとすることにより、メルトバンク73としての樹脂の滞留時間をより適正にでき、凹溝70への樹脂の充填性を向上させることができる。以上、本発明の一実施形態について説明したが、この発明はさらに他の実施形態で実施することもできる。例えば、略半楕円形状の凹溝70を有する凹版転写型69に代えて、図12に示す、略半円形状シリンドリカルレンズ形状の半円凹溝78を有する凹版転写型77や、図13に示す、略プリズム形状例えば、頂点角度θが60°~120°のプリズム凹溝80を有する凹版転写型79を使用することもできる。また、前述の実施形態では、光拡散板10または導光板25の背面18,32は、凹凸のない平坦面であるとしたが、例えば、エンボス加工などが施されて微細な凹凸を有するマット面であってもよい。その場合、樹脂シート53の表面76をエンボス加工などすればよい。樹脂シート53の表面76をエンボス加工するには、例えば、樹脂シート53の製造装置51において、下ロール65の周面68にエンボス形状の転写型を巻き付けておき、当該転写型を転写すればよい。また、押圧ロール群54は、前述の実施形態では、上ロール63、中間ロール64および下ロール65が鉛直方向に並べて配置される形態であったが、例えば、3つの押圧ロールが水平方向や斜め方向に並べて配置される形態であってもよい。また、例えば、搬送または樹脂シート53と押圧ロール63~65との密着を補助する転写技術上無関係なロールであれば、樹脂シート53および凹版転写型69に接するロールタッチロールが設けられていてもよい。また、例えば、光拡散板または導光板樹脂シートは、光拡散板10または導光板25のような単層樹脂板に限定されるものではなく、例えば、2層樹脂板、3層樹脂板、4層以上の層からなる複数層の樹脂板であってもよい。また、光拡散板10または導光板25は、バックライト用の光拡散板または導光板として好適に用いられるが、特にこのような用途に限定されるものではない。また、バックライトシステム2,22は、液晶表示装置用の面光源装置として好適に用いられるが、特にこのような用途に限定されるものではない。その他、特許請求の範囲に記載された事項の範囲で種々の設計変更を施すことが可能である。次に、本発明を実施例および比較例に基づいて説明するが、本発明は下記の実施例によって限定されるものではない。<樹脂シートの原料>樹脂シートの原料として、以下の1および2の材料を準備した。1非晶性樹脂A:耐熱スチレン樹脂東洋スチレン株式会社製T080MFR:1.3g/10min2非晶性樹脂B:アクリル系樹脂住友化学株式会社製スミペックスEXNMFR:0.24g/10minなお、各材料1および2のMFRは、200°C、49N荷重条件下で測定した。<樹脂シートの製造装置の構成>図9に示す樹脂シート製造装置と同様の構成を有する装置を用いた。なお、押圧ロールとして、表面にクロムメッキが施された鏡面冷却ロールを準備した。また、押圧ロールに装着する転写型として、表1に示す転写型Aを準備した。転写型Aには、半楕円形状の溝部が、押圧ロールの周方向に沿うように平行に等間隔で形成されている。また、表1において、ピッチPおよび深さHは、それぞれ前述の実施形態で定義した値である。<実施例および比較例>1実施例1~2および比較例1まず、非晶性樹脂Aを、スクリュー径120mmの押出機に供給し、シリンダ温度210°C~250°Cで溶融混練した後、フィードブロックに供給した。次いで、フィードブロック内の樹脂を、幅1500mmのTダイを経由させて、Tダイ温度260°C~280°Cでシート状に押し出した。なお、Tダイからの吐出量は、実施例1および比較例1では1000kg/hrとし、実施例2では850kg/hrとした。その後、押し出された樹脂シートを、上ロール鏡面冷却ロールと中間ロール転写型装着ロールとのギャップの入口でメルトバンクとして一時的に滞留させた後、上ロールと中間ロールとで挟み込み、中間ロールの表面に巻きつけた状態で搬送した。そして、中間ロールと下ロール鏡面冷却ロールとで挟み込み、下ロールの表面に巻きつけた状態で搬送し、下ロールから剥離した樹脂シートを引き取りロールで引き取った。これにより、裏面下面に凹形状が転写された表面形状転写樹脂シートを得た。そして、得られた樹脂シートの形状転写率Tを、以下の式により求めた。結果を表2に示す。なお、下記式において、レプリカとは、各転写型が100の転写率で転写された樹脂シートのことをいう。形状転写率T=樹脂シートの溝部の深さH ́/レプリカの溝部の深さH ́ ́×1002実施例3まず、非晶性樹脂Bを、スクリュー径120mmの押出機に供給し、シリンダ温度210°C~250°Cで溶融混練した後、フィードブロックに供給する。次いで、フィードブロック内の樹脂を、幅1500mmのTダイを経由させて、Tダイ温度260°C~280°Cでシート状に押し出す。なお、Tダイからの吐出量は、1000kg/hrとする。その後、押し出された樹脂シートを、上ロール鏡面冷却ロールと中間ロール転写型装着ロールとのギャップの入口でメルトバンクとして一時的に滞留させた後、上ロールと中間ロールとで挟み込み、中間ロールの表面に巻きつけた状態で搬送する。そして、中間ロールと下ロール鏡面冷却ロールとで挟み込み、下ロールの表面に巻きつけた状態で搬送し、下ロールから剥離した樹脂シートを引き取りロールで引き取る。なお、この実施例3では、上ロールと中間ロールのギャップのギャップAに対するメルトバンクの高さを1.05倍とするメルトバンクの高さ=1.05×A。これにより、高い形状転写率で裏面に凹形状が転写された表面形状転写樹脂シートを得る。"